(57)【要約】      （修正有）【課題】水密性に優れたコンクリート開水路を長期にわたって維持する。【解決手段】目地補修構造１０は、コンクリート開水路１００の目地部１０２を補修するためのものであり、接着層および目地材層１４を備えている。接着層は、目地材層１４とコンクリート開水路１００との付着強度を高めるためのものであり、互いに所定の間隔を隔てた第１接着層１２ａと第２接着層１２ｂとを含む。第１接着層１２ａおよび第２接着層１２ｂは、目地部１０２に充填された充填材１０４の幅方向の両側のそれぞれに形成され、それらの間は、たとえばプライマが塗布されていない無接着層１６となる。目地材層１４は、たとえば、伸縮性および可とう性を有する弾性樹脂材からなり、第１接着層１２ａおよび第２接着層１２ｂの上に形成される。目地材層１４は、第１接着層１２ａと第２接着層１２ｂとに亘る範囲に形成されて、充填材１０４の外表面の全体を覆う。【選択図】図１
2011032737.tif 000002
【特許請求の範囲】
【請求項１】
コンクリート開水路の目地部を補修する目地補修構造であって、
前記目地部に充填される充填材、
前記充填材の幅方向の一方側の前記コンクリート開水路の表面上に形成される第１接着層、
前記第１接着層と所定の間隔を隔てた前記充填材の幅方向の他方側の前記コンクリート開水路の表面上に形成される第２接着層、および
前記第１接着層および前記第２接着層の上であって、かつ前記第１接着層と前記第２接着層とに亘る範囲に形成される目地材層を備える、目地補修構造。
【請求項２】
前記第１接着層と前記第２接着層とは、前記充填材の幅以上の間隔を隔てて形成される、請求項１記載の目地補修構造。
【請求項３】
前記第１接着層は、前記充填材の幅方向の一方側において当該充填材の外表面と前記コンクリート開水路の表面とにまたがって形成され、前記第２接着層は、前記第１接着層と所定の間隔を隔てた前記充填材の幅方向の他方側において当該充填材の外表面と前記コンクリート開水路の表面とにまたがって形成される、請求項１記載の目地補修構造。
【請求項４】
前記目地材層は、所定の割合で骨材を混入した弾性樹脂材によって形成され、前記骨材には、粒度が２．４〜０．３ｍｍの珪砂が用いられる、請求項１ないし３のいずれかに記載の目地補修構造。
【請求項５】
コンクリート開水路における充填材が充填された目地部を補修する目地補修方法であって、
（ａ）前記充填材の外表面上に充填材の幅以上の幅を有する仕切り部材を設けるステップ、
（ｂ）前記仕切り部材の表面上、ならびに前記仕切り部材の幅方向の両側の前記コンクリート開水路の表面上に接着層を形成するステップ、
（ｃ）前記仕切り部材を除去して、前記接着層を第１接着層と第２接着層とに隔てるステップ、
（ｄ）前記第１接着層と前記第２接着層とに亘る範囲に目地材層を形成するステップを含む、目地補修方法。
【請求項６】
コンクリート開水路における充填材が充填された目地部を補修する目地補修方法であって、
（ａ）前記充填材の外表面上に当該充填材の幅よりも小さい幅を有する仕切り部材を設けるステップ、
（ｂ）前記仕切り部材の表面上、前記仕切り部材の幅方向の両側の前記充填材の外表面上、ならびに前記充填材の幅方向の両側の前記コンクリート開水路の表面上に接着層を形成するステップ、
（ｃ）前記仕切り部材を除去して、前記接着層を第１接着層と第２接着層とに隔てるステップ、
（ｄ）前記第１接着層と前記第２接着層とに亘る範囲に目地材層を形成するステップを含む、目地補修方法。
【発明の詳細な説明】
【技術分野】
【０００１】
この発明は、目地補修構造および目地補修方法に関し、特にたとえば、開水路の目地部を補修する、目地補修構造および目地補修方法に関する。
【背景技術】
【０００２】
従来の目地補修構造の一例が、特許文献１に開示されている。この特許文献１の技術では、コンクリート開水路に形成された凹型の箱抜き部分の底面に目地部を跨ぐ無付着帯が設けられるとともに、当該箱抜き部分およびコンクリートの表面部に繊維補強セメント複合材料が充填ないし塗布される。
【先行技術文献】
【特許文献】
【０００３】
【特許文献１】特開２００９−１９４４０号［Ｅ０２Ｂ  ５／０２］
【発明の概要】
【発明が解決しようとする課題】
【０００４】
しかしながら、特許文献１の技術では、繊維補強セメント複合材料そのものがコンクリート開水路の伸縮や屈曲に追従するわけではないため、引張力が無付着帯によって分散されていても、繊維補強セメント複合材料に微細な亀裂や剥離が生じてしまう。そして、開水路の表面に繊維補強セメント複合材料が露出しているため、その微細な亀裂や剥離が、時間の経過とともに繊維補強セメント複合材料を劣化させることとなる。すなわち、特許文献１の技術では、目地補修構造の長寿命化が困難であり、繊維補強セメント複合材料の経年劣化に伴って、コンクリート開水路に漏水や湧水（侵入水）が発生する恐れがある。
【０００５】
それゆえに、この発明の主たる目的は、新規な、目地補修構造および目地補修方法を提供することである。
【０００６】
この発明の他の目的は、水密性に優れたコンクリート開水路を長期にわたって維持することができる、目地補修構造および目地補修方法を提供することである。
【課題を解決するための手段】
【０００７】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００８】
第１の発明は、コンクリート開水路の目地部を補修する目地補修構造であって、目地部に充填される充填材、充填材の幅方向の一方側のコンクリート開水路の表面上に形成される第１接着層、第１接着層と所定の間隔を隔てた充填材の幅方向の他方側のコンクリート開水路の表面上に形成される第２接着層、および第１接着層および第２接着層の上であって、かつ第１接着層と第２接着層とに亘る範囲に形成される目地材層を備える、目地補修構造である。
【０００９】
第１の発明では、目地補修構造（１０）は、コンクリート開水路（１００）の目地部（１０２）を補修するためのものであり、接着層（１２，１２ａ，１２ｂ）および目地材層（１４）を備えている。接着層は、目地材層とコンクリート開水路との付着強度を高めるためのものであり、互いに所定の間隔を隔てた第１接着層（１２ａ）と第２接着層（１２ｂ）とを含む。第１接着層と第２接着層とは、たとえば、目地部に充填された充填材（１０４）の幅方向の両側のコンクリート開水路の表面上にそれぞれ形成され、それらの間は、プライマが塗布されていない無接着層（１６）となる。目地材層は、たとえば、伸縮性および可とう性を有する弾性樹脂材からなり、第１接着層および第２接着層の上に形成される。目地材層は、第１接着層と第２接着層とに亘る範囲に形成されて、充填材の外表面の全体を覆う。
【００１０】
第１の発明によれば、たとえコンクリート開水路の伸縮や屈曲によって充填材が劣化しても、目地材層によってコンクリート開水路の漏水や湧水を防止することができる。さらに、コンクリート開水路の伸縮や屈曲によって生じる引張力が、目地材層の無接着層を覆っている範囲全体に拡散することで、引張力に対する目地材層の負担が軽減され、結果的に目地補修構造の長寿命化が可能となる。すなわち、水密性に優れたコンクリート開水路を長期にわたって維持することができる。
【００１１】
第２の発明は、第１の発明に従属し、第１接着層と第２接着層とは、充填材の幅以上の間隔を隔てて形成される。
【００１２】
第２の発明では、第１接着層（１２ａ）と第２接着層（１２ｂ）とは、充填材（１０４）の幅以上の間隔を隔てて、当該充填材の幅方向の両側のコンクリート開水路（１００）の表面上にそれぞれ形成される。つまり、プライマが塗布されていない部分である無接着層（１６）が充填材の幅に相当する幅、または充填材の幅よりも大きい幅を有しており、充填材と目地材層（１４）とが接着層（１２，１２ａ，１２ｂ）によって付着されない。
【００１３】
第２の発明によれば、既存の充填材のどの箇所で破損しても、目地材層はその充填材を覆っている範囲全体で延びを吸収することができる。したがって、目地材層の負担をより確実に軽減することができる。
【００１４】
第３の発明は、第１の発明に従属し、第１接着層は、充填材の幅方向の一方側において当該充填材の外表面とコンクリート開水路の表面とにまたがって形成され、第２接着層は、第１接着層と所定の間隔を隔てた充填材の幅方向の他方側において当該充填材の外表面とコンクリート開水路の表面とにまたがって形成される。
【００１５】
第３の発明では、充填材（１０４）の幅方向の一方側において当該充填材の外表面とコンクリート開水路（１００）の表面とにまたがる第１接着層（１２ａ）が形成されるとともに、第１接着層と所定の間隔を隔てた充填材の幅方向の他方側において当該充填材の外表面とコンクリート開水路の表面とにまたがる第２接着層（１２ｂ）が形成される。つまり、プライマが塗布されていない部分である無接着層（１６）が充填材の幅よりも小さい幅を有しており、第１接着層および第２接着層によって、目地材層（１４）と充填材との付着強度、ならびに、目地材層とコンクリート開水路との付着強度が高められる。
【００１６】
第３の発明によれば、目地材層を形成する面積を小さくすることができ、その分だけ施工を容易にし、施工コストも低減させることができる。
【００１７】
第４の発明は、第１ないし３のいずれかの発明に従属し、目地材層は、所定の割合で骨材を混入した弾性樹脂材によって形成され、骨材には、粒度が２．４〜０．３ｍｍの珪砂が用いられる。
【００１８】
第４の発明では、目地材層（１４）は、骨材を混入した弾性樹脂材によって形成され、弾性樹脂材に混入する骨材として、粒度が２．４〜０．３ｍｍの、たとえば５号珪砂が用いられる。
【００１９】
第４の発明によれば、目地材層を一定以上の強度に保つとともに、コンクリート開水路のコンクリートの表面と目地材層の外表面とを調和させて、美観を表現することができる。
【００２０】
第５の発明は、コンクリート開水路における充填材が充填された目地部を補修する目地補修方法であって、（ａ）充填材の外表面上に当該充填材の幅以上の幅を有する仕切り部材を設けるステップ、（ｂ）少なくとも仕切り部材の表面の全体を覆う範囲に接着層を形成するステップ、（ｃ）仕切り部材を充填材の外表面から除去して、接着層を第１接着層と第２接着層とに隔てるステップ、（ｄ）第１接着層と第２接着層とに亘る範囲に目地材層を形成するステップを含む、目地補修方法である。
【００２１】
第５の発明では、ステップ（ａ）において、コンクリート開水路（１００）の目地部（１０２）に充填される充填材（１０４）の外表面上に当該充填材の幅以上の幅を有する仕切り部材（１８ａ）を設ける。ステップ（ｂ）において、仕切り部材の表面上、そして、その仕切り部材の幅方向の両側のコンクリート開水路の表面上に接着層（１２）を形成する。
ステップ（ｃ）において、仕切り部材を充填材の外表面から除去する。これによって、目地部の幅方向の両側に、互いに所定の間隔を隔てた第１接着層（１２ａ）および第２接着層（１２ｂ）が形成され、それらの間が無接着層（１６）となる。ステップ（ｄ）において、第１接着層と第２接着層とに亘る範囲に目地材層（１４）を形成する。
【００２２】
第５の発明によれば、高度な施工技術を必要とすることなく、互いに所定の間隔を隔てた第１接着層と第２接着層とを簡単に設けることができる。したがって、目地補修構造を効率よく容易に実現することができる。
【００２３】
第６の発明は、コンクリート開水路における充填材が充填された目地部を補修する目地補修方法であって、（ａ）充填材の外表面上に当該充填材の幅よりも小さい幅を有する仕切り部材を設けるステップ、（ｂ）少なくとも充填材の外表面の全体を覆う範囲に接着層を形成するステップ、（ｃ）仕切り部材を除去して、接着層を第１接着層と第２接着層とに隔てるステップ、（ｄ）第１接着層と第２接着層とに亘る範囲に目地材層を形成するステップを含む、目地補修方法である。
【００２４】
第６の発明では、ステップ（ａ）において、コンクリート開水路（１００）の目地部（１０２）に充填される充填材（１０４）の外表面上に当該充填材の幅よりも小さい幅を有する仕切り部材（１８ａ）を設ける。ステップ（ｂ）において、仕切り部材の表面上、その仕切り部材の幅方向の両側の充填材の外表面上、そして、その充填材の幅方向の両側のコンクリート開水路の表面上に接着層（１２）を形成する。ステップ（ｃ）において、仕切り部材を充填材の外表面から除去する。これによって、目地部の幅方向の両側に、互いに所定の間隔を隔てた第１接着層（１２ａ）および第２接着層（１２ｂ）が形成され、それらの間が無接着層（１６）となる。ステップ（ｄ）において、第１接着層と第２接着層とに亘る範囲に目地材層（１４）を形成する。
【００２５】
第６の発明によれば、高度な施工技術を必要とすることなく、互いに所定の間隔を隔てた第１接着層と第２接着層とを簡単に設けることができる。したがって、目地補修構造を効率よく容易に実現することができる。
【発明の効果】
【００２６】
この発明によれば、第１接着層、第２接着層、ならびに無接着層の上に、充填材の外表面の全体を覆う目地材層が形成されるため、水密性に優れたコンクリート開水路を長期にわたって維持することができる。
【００２７】
この発明の上述の目的，その他の目的，特徴および利点は、図面を参照して行う以下の実施例の詳細な説明から一層明らかとなろう。
【図面の簡単な説明】
【００２８】
【図１】この発明の一実施例の目地補修構造を開水路の目地部に形成した様子を示す断面図である。
【図２】開水路の外観を示す斜視図である。
【図３】図２の開水路の目地部に仕切り部材を設けた状態を示す断面図である。
【図４】図２の開水路の目地部に仕切り部材を設けた状態を示す図解図である。
【図５】図２の開水路の目地部に仕切り部材を設けた状態を示す図解図である。
【図６】図３の目地部にさらに接着層を形成した状態を示す断面図である。
【図７】図６の目地部から第１仕切り部材を除去した状態を示す断面図である。
【図８】図７の目地部にさらに目地材層を形成した状態を示す断面図である。
【図９】この発明の他の実施例の目地補修構造を開水路の目地部に形成した様子を示す断面図である。
【図１０】図９の目地補修構造を開水路の目地部に形成する様子を示す断面図である。
【図１１】この発明のさらに他の実施例の目地補修構造を開水路の目地部に形成した様子を示す断面図である。
【発明を実施するための形態】
【００２９】
図１を参照して、この発明の一実施例の目地補修構造１０は、既設のコンクリート開水路１００の目地部１０２を補修するためのものであり、接着層１２、および目地材層１４を備えている。
【００３０】
コンクリート開水路１００は、図２に示すように、たとえば農業用開水路であって、Ｕ字型のコンクリートトラフを連ねて構成される。このコンクリートトラフの接合部分が目地部１０２である。目地部１０２は凹型に形成され、目地部１０２にはモルタル等の充填材１０４が凹型の形状を埋めるように施工（充填）されている。この充填材１０４の幅方向の長さ、つまり幅は、たとえば２０ｍｍである。
【００３１】
接着層１２は、たとえば、特殊変性エポキシ樹脂の主剤と変性ポリアミドミン等の硬化剤とを質量比１：１で混合したプライマによって形成される。接着層１２は、互いに所定の間隔を隔てた第１接着層１２ａと第２接着層１２ｂとを含み、この実施例では、第１接着層１２ａと第２接着層１２ｂとは、充填材１０４の幅方向の長さに相当する間隔を隔てて形成される。具体的には、第１接着層１２ａと第２接着層１２ｂとは、目地部１０２に充填された充填材１０４の幅方向の両側のコンクリート開水路１００の表面上のそれぞれに、当該充填材１０４を挟むように形成される。第１および第２接着層１２ａ，１２ｂは、目地材層１４とコンクリート開水路１００との付着強度を高めるものであり、そのそれぞれの幅は、たとえば１０ｍｍである。そして、後で詳細に説明するように、第１接着層１２ａと第２接着層１２ｂとの間が、プライマが塗布されていない無接着層１６となる。
【００３２】
目地材層１４は、伸縮性および可とう性を有する弾性樹脂材によって形成され、この弾性樹脂材は、変性シリコーン・エポキシ樹脂等の主剤と、脂環式アミン等の硬化剤と、酢酸エチル等の軟化剤と、珪砂等の骨材とを質量比１０：１：１：５で混合することによって形成される。具体的には、主剤の変性シリコーン・エポキシ樹脂は、ビスフェノールＡ型液状エポキシ樹脂９％、酸化チタン５〜１０％、変性シリコーン３０〜４０％、および希釈剤５〜１０％を混合したものである。また、硬化剤の脂環式アミンは、脂環式アミン１０〜２０％、および希釈剤８０〜９０％を混合したものである。
【００３３】
骨材の珪砂の粒度は特に限定されないが、粒度が大きすぎると、伸縮性および水密性が低下するとともに、骨材の粒粒感が周囲のコンクリートと調和せずに美観を損なうこととなるため、たとえば、粒度が２．４〜０．３ｍｍの５号珪砂を用いると好ましい。
【００３４】
目地材層１４の厚みは、たとえば２〜３ｍｍである。また、目地材層１４は、第１接着層１２ａと第２接着層１２ｂとに亘る範囲に形成され、その幅は、たとえば４０ｍｍである。つまり、目地材層１４は、充填材１０４の外表面の全体を覆うように形成され、充填材１０４のどの部分に亀裂や剥離などの破損が生じた場合であっても、漏水や地下水などの浸入水（湧水）を防止することができる。また、目地材層１４は、第１および第２接着層１２ａ，１２ｂによって、コンクリート開水路１００の表面にも接着されるため、温度変化によるコンクリート開水路１００の伸縮や屈曲に追従することができる。
【００３５】
無接着層１６は、第１接着層１２ａと第２接着層１２ｂとの間のプライマが塗布されていない部分である。無接着層１６は、目地材層１４と充填材１０４との間に位置し、目地材層１４と充填材１０４とを縁切りして、コンクリート開水路１００の伸縮や屈曲によって生じる引張力を、目地材層１４の中心部分に集中させずに、目地材層１４の、無接着層１６を覆っている範囲全体に拡散させる。この実施例では、上述したように、第１接着層１２ａおよび第２接着層１２ｂが、充填材１０４の幅方向の両側のそれぞれに形成されるため、充填材１０４の幅方向の長さ（たとえば、２０ｍｍ）と略等しい幅を有する無接着層１６が、充填材１０４の外表面上に形成されることとなる。
【００３６】
図３−図８を参照して、このような目地補修構造１０をコンクリート開水路１００の目地部１０２に形成する方法を以下に示す。
【００３７】
先ず、既設のコンクリート開水路１００の洗浄作業を行う。具体的には、高圧洗浄機などを用いて、コンクリート開水路１００に蓄積している土砂や苔などを除去する。そして、スポンジ等を用いて、洗浄作業に用いた洗浄水などのコンクリート開水路１００内の水を適宜除去する。このとき、目地部１０２に浸入水（湧水）がある場合には、水中硬化型ボンド等により止水し、また、充填材１０４に欠損などがある場合には、左官こてやゴムベラなどを用いて、充填材１０４上に、たとえばモルタルに急結剤（たとえば株式会社マノール製）を添加した止水モルタルを塗りつける。
【００３８】
続いて、図３に示すように、コンクリート開水路１００および充填材１０４の上に、仕切り部材１８を設ける。ここで、仕切り部材１８とは、コンクリート開水路１００ないし充填材１０４と接着層１２との接触を妨げるためのものである。たとえば、仕切り部材１８には、マスキングテープなどが用いられ、その幅は２０ｍｍである。図４および図５に示すように、仕切り部材１８を、目地部１０２の長手方向に沿って、充填材１０４の外表面上と、充填材１０４の幅方向の両端から一定の間隔（たとえば、１０ｍｍ）を隔てたコンクリート開水路１００の表面のそれぞれとの合計３箇所に設ける。
【００３９】
次に、目地部１０２の上に、接着層１２を形成する。具体的には、先ず、図６に示すように、ブラシなどを用いて、充填材１０４の幅方向の一方側に設けられた仕切り部材１８（第２仕切り部材１８ｂ）と他方側に設けられた仕切り部材１８（第３仕切り部材１８ｃ）とに亘る範囲にプライマを薄く塗布する。そして、図７に示すように、充填材１０４の外表面の略中央部に設けられた仕切り部材１８（第１仕切り部材１８ａ）を除去する。すると、この第１仕切り部材１８ａを除去することによって、第１仕切り部材１８ａの上に塗布されていたプライマも取り除かれることとなり、これによって、接着層１２が第１接着層１２ａと第２接着層１２ｂとに隔てられる。つまり、充填材１０４の幅方向の両側のコンクリート開水路１００の表面上のそれぞれに、当該充填材１０４を挟むように、第１接着層１２ａと第２接着層１２ｂとが形成される。
【００４０】
続いて、接着層１２の上に、目地材層１４を形成する。具体的には、先ず、ゴムベラや刷毛などを用いて、第２仕切り部材１８ｂと第３仕切り部材１８ｃとに亘る範囲に上述した弾性樹脂材を塗布し、この弾性樹脂材が硬化する前に、第２仕切り部材１８ｂと第３仕切り部材１８ｃとを除去する。すると、この第２仕切り部材１８ｂおよび第３仕切り部材１８ｃを除去することによって、第２仕切り部材１８ｂおよび第３仕切り部材１８ｃの上に塗布されていたプライマと弾性樹脂材とが取り除かれることとなり、これによって、所定の幅を有する第１および第２接着層１２ａ，１２ｂ、ならびに所定の幅を有する目地材層１４が形成される。これで目地補修構造１０の施工が終了する。
【００４１】
このように、この実施例では、目地部１０２に施した充填材１０４の上に、第１接着層１２ａと第２接着層１２ｂと無接着層１６とが形成され、それらの上に、充填材１０４の外表面の全体を覆う目地材層１４が形成される。このため、たとえコンクリート開水路１００の伸縮や屈曲によって充填材１０４が劣化しても、目地材層１４によってコンクリート開水路１００の漏水や湧水（侵入水）を防止することができる。さらに、コンクリート開水路１００の伸縮や屈曲によって生じる引張力が、目地材層１４の無接着層１６を覆っている範囲全体に拡散することで、引張力に対する目地材層１４の負担を軽減することができ、結果的に目地補修構造１０の長寿命化が可能となる。すなわち、水密性に優れたコンクリート開水路１００を長期にわたって維持することができる。
【００４２】
また、この実施例では、第１接着層１２ａと第２接着層１２ｂとが、充填材１０４の幅方向の両側のコンクリート開水路１００の表面上に、充填材１０４の幅方向の長さに相当する間隔を隔てて形成される。つまり、プライマが塗布されていない部分である無接着層１６が充填材１０４の幅よりも大きい幅を有しており、充填材１０４の外表面上には、接着層１２（第１接着層１２ａ，第２接着層１２ｂ）が形成されていない。したがって、破損し易いと考えられる既存の充填材１０４のどの箇所で破損しても、目地材層１４はその充填材１０４を覆っている範囲全体で延びを吸収することができる。したがって、目地材層の負担をより確実に軽減することができる。
【００４３】
さらに、この実施例では、目地材層１４は、粒度が２．４〜０．３ｍｍの珪砂（５号珪砂）を骨材として混入した弾性樹脂材によって形成される。たとえば、上述したように、骨材の粒度が大きすぎると、伸縮性および水密性が低下するとともに、骨材の粒粒感が周囲のコンクリートと調和せずに美観を損なうこととなる。しかしながら、この実施例によれば、弾性樹脂材に混入する骨材として粒度が２．４〜０．３ｍｍの珪砂を用いることで、目地材層１４に一定以上の伸縮性および水密性を保つとともに、コンクリート開水路１００のコンクリートの表面と目地材層１４の外表面とを調和させて、美観を表現することができる。
【００４４】
さらにまた、この実施例では、充填材１０４の外表面の中央部に配置された第１仕切り部材１８ａを取り除くことで、互いに所定の間隔を隔てた第１および第２接着層１２ａ，１２ｂを形成することができる。すなわち、高度な施工技術を必要とすることなく、互いに所定の間隔を隔てた第１接着層１２ａと第２接着層１２ｂとを簡単に設けることができる。また、充填材１０４の外側のコンクリート開水路１００の表面に配置された第２仕切り部材１８ｂと第３仕切り部材１８ｃとを取り除くことで、所望の幅を有する第１および第２接着層１２ａ，１２ｂ、ならびに目地材層１４を形成することができる。すなわち、高度な施工技術を必要とすることなく、所望の幅を有する第１接着層１２ａ、第２接着層１２ｂならびに目地材層１４を簡単に設けることができる。したがって、この実施例によれば、目地補修構造１０を効率よく容易に実現することができる。
【００４５】
なお、上述の実施例では、目地補修構造１０は、既設のコンクリート開水路１００の目地部１０２を補修したが、これに限定されず、新設する開水路の目地部の補強構造としても適用できる。この場合には、目地部１０２をあらかじめ補強することで、新設する開水路の耐用年数を長くすることができる。
【００４６】
また、上述の実施例では、第１接着層１２ａと第２接着層１２ｂとが、充填材１０４の幅方向の長さに相当する間隔を隔てて形成されたが、これに限定される必要はなく、充填材１０４の幅などに応じて、適宜選定することができる。
【００４７】
たとえば、図９に示すこの発明の他の実施例である目地補修構造１０では、充填材１０４の幅方向の一方側において当該充填材１０４の外表面とコンクリート開水路１００の表面とにまたがる第１接着層１２ａが形成されるとともに、第１接着層１２ａと所定の間隔を隔てた充填材１０４の幅方向の他方側において当該充填材１０４の外表面とコンクリート開水路１００の表面とにまたがる第２接着層１２ｂが形成される。つまり、第１接着層１２ａと第２接着層１２ｂとが、充填材１０４の幅方向の長さよりも小さい間隔を隔てて形成され、この第１および第２接着層１２ａ，１２ｂによって、目地材層１４と充填材１０４との付着強度、ならびに、目地材層１４とコンクリート開水路１００との付着強度が高められる。このような目地補修構造１０をコンクリート開水路１００の目地部１０２に形成する場合には、図１０に示すように、充填材１０４の幅よりも小さい幅を有する第１仕切り部材１８ａを充填材１０４の外表面の略中央部に設けるとよい。この場合には、目地材層１４を形成する面積を小さくすることができ、その分だけ施工を容易にし、施工コストも低減させることができる。
【００４８】
また、図示は省略するが、充填材１０４の外表面上に当該充填材１０４の幅以上の幅を有する第１仕切り部材１８ａを設けることによって、第１接着層１２ａと第２接着層１２ｂとを充填材１０４の幅方向の長さよりも長い間隔を隔てて形成してもよい。
【００４９】
さらに、上述の実施例では、充填材１０４の幅方向の一方側に設けられた第２仕切り部材１８ｂと他方側に設けられた第３仕切り部材１８ｃとに亘る範囲に接着層１２を形成したが、これに限定される必要はなく、第２仕切り部材１８ｂと第３仕切り部材１８ｃとを使用せずに、接着層１２を形成してもよい。
【００５０】
たとえば、充填材１０４の外表面上に当該充填材１０４の幅以上の幅を有する第１仕切り部材１８ａを設ける場合には、具体的には、第１仕切り部材１８ａの表面上、そして、その第１仕切り部材１８ａの幅方向の両側のコンクリート開水路１００の表面上における適宜の範囲にプライマを塗布することによって、接着層１２を形成することもできる。
【００５１】
また、充填材１０４の外表面上に当該充填材１０４の幅よりも小さい幅を有する第１仕切り部材１８ａを設ける場合には、第１仕切り部材１８ａの表面上、その第１仕切り部材１８ａの幅方向の両側の充填材１０４の外表面上、そして、その充填材１０４の幅方向の両側のコンクリート開水路１００の表面上における適宜の範囲にプライマを薄く塗布することによって、接着層１２を形成することもできる。
【００５２】
なお、接着層１２を形成する際に、必ずしも、第２仕切り部材１８ｂと第３仕切り部材１８ｃとに亘る範囲、少なくとも第１仕切り部材１８ａの表面の全体を覆う範囲、または少なくとも充填材１０４の外表面の全体を覆う範囲の全体に均一にプライマを施工する必要はない。たとえば、第１および第２接着層１２ａ，１２ｂを形成するときには第１仕切り部材１８ａを除去するため、第１仕切り部材１８ａの表面上には、薄く塗る程度、または充填材１０４の外表面上ないしコンクリート開水路１００の表面上から第１仕切り部材１８ａの表面へ少しはみ出る程度のプライマを施工するだけでもよい。
【００５３】
さらにまた、上述の実施例では、充填材１０４の外表面上から第１仕切り部材１８ａを除去することによって、接着層１２が所定の間隔を隔てた第１接着層１２ａと第２接着層１２ｂとに隔てられたが、これに限定される必要はない。
【００５４】
たとえば、図１１に示すこの発明のさらに他の実施例である目地補修構造１０では、接着層１２の上に仕切り部材１８が設けられることによって、１つの接着層１２が、実質的に、所定の間隔を隔てた第１接着層１２ａと第２接着層１２ｂとに隔てられる。すなわち、仕切り部材１８が無接着層１６として機能する。具体的には、図１１に示すように、充填材１０４の外表面の全体を覆う接着層１２が形成されて、この接着層１２の上に充填材１０４の幅よりも小さい幅を有する仕切り部材１８が設けられ、そして、接着層１２および仕切り部材１８の上に、それらを覆う目地材層１４が形成される。なお、図１１では、接着層１２の上に充填材１０４の幅より小さい幅を有する仕切り部材１８を設けたが、上述の実施例と同様に、たとえば充填材１０４の幅と略等しい幅を有する仕切り部材１８等が適用され得るのは言うまでもない。
【００５５】
また、たとえば、図示は省略するが、仕切り部材１８を使用せずに、手作業によって、互いに所定の間隔を隔てた第１接着層１２ａと第２接着層１２ｂとを別々に形成してもよい。
【００５６】
さらに、上述の実施例では、目地材層１４は、粒度が２．４〜０．３ｍｍの珪砂（５号珪砂）を骨材として混入した弾性樹脂材によって形成されたが、これに限定される必要はなく、少なくとも目地材層１４の厚みよりも小さい粒度の珪砂を用いるのであれば、骨材の粒粒感が目地材層１４の外表面にでることがないため、コンクリート開水路１００のコンクリートの表面と目地材層１４の外表面とを調和させて、美観を表現することができる。
【００５７】
なお、上述した径や高さ等の具体的数値は、いずれも単なる一例であり、必要に応じて適宜変更可能である。
【符号の説明】
【００５８】
１０  …目地補修構造
１２，１２ａ，１２ｂ  …接着層
１４  …目地材層
１６  …無接着層
１８，１８ａ，１８ｂ，１８ｃ  …仕切り部材
１００  …開水路
１０２  …目地部
１０４  …充填材
【図１】
2011032737.tif 000003
【図２】
2011032737.tif 000004
【図３】
2011032737.tif 000005
【図４】
2011032737.tif 000006
【図５】
2011032737.tif 000007
【図６】
2011032737.tif 000008
【図７】
2011032737.tif 000009
【図８】
2011032737.tif 000010
【図９】
2011032737.tif 000011
【図１０】
2011032737.tif 000012
【図１１】
2011032737.tif 000013